(57)【要約】    【課題】  本発明は、狭い細孔直径分布を有し且つ細孔を形成する壁材がゼオライト構造である中空シリカマイクロカプセルを提供することを課題とする。    【解決手段】  本発明の中空シリカマイクロカプセルは、（Ａ）アルカリ金属の珪酸塩含有水溶液に、有機溶剤及び界面活性剤を混合してＷ／Ｏ型乳濁液を得る工程、（Ｂ）得られる乳濁液に、無機酸のアンモニウム塩等を含有する水溶液を混合して、中空シリカマイクロカプセルを形成する工程、（Ｃ）アルコール洗浄を行うことなく、中空シリカマイクロカプセルを水洗し、乾燥後、焼成する工程、（Ｄ）焼成後の中空シリカマイクロカプセルに構造規定剤含有水溶液を含浸させる工程、（Ｅ）構造規定剤含有水溶液を含浸した中空シリカマイクロカプセルを、ゼオライトの結晶化温度まで加熱し、水熱合成反応を行う工程及び（Ｆ）水熱合成反応後の中空シリカマイクロカプセルから構造規定剤を除去する工程を経て、製造される。【選択図】  なし【特許請求の範囲】
【請求項１】
細孔壁を有する中空シリカマイクロカプセルであって、細孔壁を形成する壁材がゼオライト構造である中空シリカマイクロカプセル。
【請求項２】
ゼオライトがＭＦＩタイプのゼオライトである、請求項１に記載の中空シリカマイクロカプセル。
【請求項３】
ゼオライトがＭＦＩタイプのシリカライト−１である、請求項２に記載の中空シリカマイクロカプセル。
【請求項４】
細孔壁を有し、細孔壁を形成する壁材がゼオライト構造である中空シリカマイクロカプセルの製造方法であって、
（Ａ）アルカリ金属の珪酸塩の少なくとも１種を含む水溶液に、有機溶剤及び界面活性剤を混合してＷ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）である水酸化テトラアルキルアンモニウムと水との比率が、シリカ源（中空シリカマイクロカプセル）１モルに対してＳＤＡ（水酸化テトラアルキルアンモニウム）が０．０５〜０．２モル、且つＳＤＡ（水酸化テトラアルキルアンモニウム）１モルに対してＨ2Ｏが４００〜１３００モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
【請求項５】
水熱合成反応後の中空シリカマイクロカプセルを乾燥し、焼成することにより、該カプセルから構造規定剤を除去する請求項４に記載の製造方法。
【請求項６】
水熱合成反応後の中空シリカマイクロカプセルを、構造規定剤を溶解し得る溶剤中で還流温度下に加熱し、構造規定剤を溶剤に抽出することにより、該カプセルから構造規定剤を除去する請求項４に記載の製造方法。
【請求項７】
細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＷ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）であるハロゲン化テトラアルキルアンモニウムと水との比率が、シリカ源（中空シリカマイクロカプセル）１モルに対してＳＤＡ（ハロゲン化テトラアルキルアンモニウム）が０．３〜０．７５モル、且つＳＤＡ（ハロゲン化テトラアルキルアンモニウム）１モルに対してＨ2Ｏが８０〜１８０モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
【請求項８】
水熱合成反応後の中空シリカマイクロカプセルを乾燥し、焼成することにより、該カプセルから構造規定剤を除去する請求項７に記載の製造方法。
【請求項９】
水熱合成反応後の中空シリカマイクロカプセルを、構造規定剤を溶解し得る溶剤中で還流温度下に加熱し、構造規定剤を溶剤に抽出することにより、該カプセルから構造規定剤を除去する請求項７に記載の製造方法。
【請求項１０】
細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＯ／Ｗ型乳濁液を得、次いで得られるＯ／Ｗ型乳濁液を界面活性剤を含む有機溶剤に混合してＯ／Ｗ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）である水酸化テトラアルキルアンモニウムと水との比率が、シリカ源（中空シリカマイクロカプセル）１モルに対してＳＤＡ（水酸化テトラアルキルアンモニウム）が０．０５〜０．２モル、且つＳＤＡ（水酸化テトラアルキルアンモニウム）１モルに対してＨ2Ｏが４００〜１３００モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
【請求項１１】
水熱合成反応後の中空シリカマイクロカプセルを乾燥し、焼成することにより、該カプセルから構造規定剤を除去する請求項１０に記載の製造方法。
【請求項１２】
水熱合成反応後の中空シリカマイクロカプセルを、構造規定剤を溶解し得る溶剤中で還流温度下に加熱し、構造規定剤を溶剤に抽出することにより、該カプセルから構造規定剤を除去する請求項１０に記載の製造方法。
【請求項１３】
細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＯ／Ｗ型乳濁液を得、次いで得られるＯ／Ｗ型乳濁液を界面活性剤を含む有機溶剤に混合してＯ／Ｗ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）であるハロゲン化テトラアルキルアンモニウムと水との比率が、シリカ源（中空シリカマイクロカプセル）１モルに対してＳＤＡ（ハロゲン化テトラアルキルアンモニウム）が０．３〜０．７５モル、且つＳＤＡ（ハロゲン化テトラアルキルアンモニウム）１モルに対してＨ2Ｏが８０〜１８０モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
【請求項１４】
水熱合成反応後の中空シリカマイクロカプセルを乾燥し、焼成することにより、該カプセルから構造規定剤を除去する請求項１３に記載の製造方法。
【請求項１５】
水熱合成反応後の中空シリカマイクロカプセルを、構造規定剤を溶解し得る溶剤中で還流温度下に加熱し、構造規定剤を溶剤に抽出することにより、該カプセルから構造規定剤を除去する請求項１３に記載の製造方法。
【発明の詳細な説明】
【技術分野】
【０００１】
本発明は、ゼオライト壁材を有する中空シリカマイクロカプセル及びその製造方法に関する。
【背景技術】
【０００２】
液体ないし固体物質を内包し得る直径数μｍ〜数百μｍ、壁材厚が１μｍ前後の微小球形容器は、一般にマイクロカプセルと称されている。
【０００３】
カプセルに内包される物質を外部環境から保護するためにマイクロカプセル化した例としては、感圧複写紙、感圧接着剤等が知られている。
【０００４】
カプセルに内包される物質を外部に放出するためにマイクロカプセル化した例としては、徐放性を備えた医薬品、徐放性を備えた農薬、化粧品、芳香剤等が知られている。
【０００５】
中空シリカマイクロカプセルは、生体及び環境に悪影響を殆ど与えない優れた素材であり、そのため、上記用途に幅広く利用されている。
【０００６】
今日まで、中空シリカマイクロカプセルは、例えば、アルカリ金属の珪酸塩の少なくとも１種を含む水溶液に、有機溶剤及び界面活性剤を混合してＷ／Ｏ型乳濁液を得る工程、得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、形成された中空シリカマイクロカプセルをアルコール洗浄及び水洗した後、乾燥する工程を経て製造されている（例えば、特許文献１、特許文献２、特許文献３、特許文献４等）。
【０００７】
上記方法で得られる中空シリカマイクロカプセルの壁材は、細孔を有しており、微小容器及び微小球としての機能を活かして機械部材、化粧品、医薬品、農薬、触媒、吸着・分離、繊維、特殊印刷、フィルム、家電品の液晶画面等の電子記録・表示材料等の分野で使用されている。
【０００８】
しかしながら、上記方法では、得られる中空シリカマイクロカプセルの細孔直径を制御することができず、広い細孔直径分布を有する中空シリカマイクロカプセルが得られるに過ぎない。
【０００９】
このような中空シリカマイクロカプセルでは、例えば、内包物質を外部に放出する際の放出速度を制御することが困難になり、医薬品、農薬等の効果持続性において問題が生ずる。
【００１０】
更に、上記方法で得られる中空シリカマイクロカプセルの細孔を形成する壁材は、アモルファスであるため、結晶が有している規則的な原子配列に基づく様々な電子的又は化学的機能を利用することができない。
【００１１】
中空シリカマイクロカプセルの壁材の細孔直径サイズをバラツキがないように揃えることができると、内包物質を外部に放出する際の放出速度を自由に制御することが容易になり、医薬品、農薬等に優れた効果持続性を付与することができる。また、ドラッグデリバリーシステム（ＤＤＳ）、ジーンデリバリーシステム（ＧＤＳ）の実現に大いに寄与することができる。
【００１２】
また、中空シリカマイクロカプセルの細孔を形成する壁材をゼオライト構造にすることができれば、該カプセルにゼオライトが有する特性を併有させることができる。
【００１３】
そのため、狭い細孔直径分布を有し、且つ細孔を形成する壁材がゼオライト構造である中空シリカマイクロカプセルの開発が切望されている。
【特許文献１】特公昭５４−６２５１号公報
【特許文献２】特公昭５７−５５４５４号公報
【特許文献３】特公昭６３−２５８６４２号公報
【特許文献４】特許第２５５５４７５号
【発明の開示】
【発明が解決しようとする課題】
【００１４】
本発明の課題は、ゼオライト構造の壁材を有する中空シリカマイクロカプセル及びその製造方法を提供することである。
【課題を解決するための手段】
【００１５】
本発明者らは、狭い細孔直径分布を有し且つ細孔を形成する壁材がゼオライト構造である中空シリカマイクロカプセルを開発すべく鋭意研究を重ねて来た。特に、本発明者らは、中空シリカマイクロカプセルの壁材を結晶相で作成することに取り組んできたが、ナノオーダーレベルの結晶を生成させると、結晶の大きさを制御できず、また三次元的に規則正しく整列した構造を維持できず、中空シリカマイクロカプセルが潰れてしまう問題に直面していた。本発明者らは、更に引続き研究を重ねるうち、中空シリカマイクロカプセル形成の際に使用した界面活性剤を除去するためのアルコール洗浄を行うことなく、公知の方法で形成された中空シリカマイクロカプセルをそのまま水洗及び乾燥し、特定の温度で焼成を行った後、特定の条件下にゼオライト変成処理することにより、狭い細孔直径分布を有し且つ細孔を形成する壁材がゼオライト構造を有する中空シリカマイクロカプセルを製造できることを見い出した。本発明は、斯かる知見に基づき完成されたものである。
【００１６】
本発明は、下記に１〜１５に示す中空シリカマイクロカプセル及びその製造方法を提供する。
１．細孔壁を有する中空シリカマイクロカプセルであって、細孔壁を形成する壁材がゼオライト構造である中空シリカマイクロカプセル。
２．ゼオライトがＭＦＩタイプのゼオライトである、上記１に記載の中空シリカマイクロカプセル。
３．ゼオライトがＭＦＩタイプのシリカライト−１である、上記２に記載の中空シリカマイクロカプセル。
４．細孔壁を有し、細孔壁を形成する壁材がゼオライト構造である中空シリカマイクロカプセルの製造方法であって、
（Ａ）アルカリ金属の珪酸塩の少なくとも１種を含む水溶液に、有機溶剤及び界面活性剤を混合してＷ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）である水酸化テトラアルキルアンモニウムと水との比率が、シリカ源（中空シリカマイクロカプセル）１モルに対してＳＤＡ（水酸化テトラアルキルアンモニウム）が０．０５〜０．２モル、且つＳＤＡ（水酸化テトラアルキルアンモニウム）１モルに対してＨ2Ｏが４００〜１３００モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
５．水熱合成反応後の中空シリカマイクロカプセルを乾燥し、焼成することにより、該カプセルから構造規定剤を除去する上記４に記載の製造方法。
６．水熱合成反応後の中空シリカマイクロカプセルを、構造規定剤を溶解し得る溶剤中で還流温度下に加熱し、構造規定剤を溶剤に抽出することにより、該カプセルから構造規定剤を除去する上記４に記載の製造方法。
７．細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＷ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）であるハロゲン化テトラアルキルアンモニウムと水との比率が、シリカ源（中空シリカマイクロカプセル）１モルに対してＳＤＡ（ハロゲン化テトラアルキルアンモニウム）が０．３〜０．７５モル、且つＳＤＡ（ハロゲン化テトラアルキルアンモニウム）１モルに対してＨ2Ｏが８０〜１８０モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
８．水熱合成反応後の中空シリカマイクロカプセルを乾燥し、焼成することにより、該カプセルから構造規定剤を除去する上記７に記載の製造方法。
９．水熱合成反応後の中空シリカマイクロカプセルを、構造規定剤を溶解し得る溶剤中で還流温度下に加熱し、構造規定剤を溶剤に抽出することにより、該カプセルから構造規定剤を除去する上記７に記載の製造方法。
１０．細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＯ／Ｗ型乳濁液を得、次いで得られるＯ／Ｗ型乳濁液を界面活性剤を含む有機溶剤に混合してＯ／Ｗ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）である水酸化テトラアルキルアンモニウムと水との比率が、シリカ源（中空シリカマイクロカプセル）１モルに対してＳＤＡ（水酸化テトラアルキルアンモニウム）が０．０５〜０．２モル、且つＳＤＡ（水酸化テトラアルキルアンモニウム）１モルに対してＨ2Ｏが４００〜１３００モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
１１．水熱合成反応後の中空シリカマイクロカプセルを乾燥し、焼成することにより、該カプセルから構造規定剤を除去する上記１０に記載の製造方法。
１２．水熱合成反応後の中空シリカマイクロカプセルを、構造規定剤を溶解し得る溶剤中で還流温度下に加熱し、構造規定剤を溶剤に抽出することにより、該カプセルから構造規定剤を除去する上記１０に記載の製造方法。
１３．細孔壁を有し、細孔壁を形成する壁材がゼオライト結晶構造である中空シリカマイクロカプセルの製造方法であって、
（Ａ）アルカリ金属の珪酸塩の少なくとも１種を含む水溶液に、有機溶剤及び界面活性剤を混合してＯ／Ｗ型乳濁液を得、次いで得られるＯ／Ｗ型乳濁液を界面活性剤を含む有機溶剤に混合してＯ／Ｗ／Ｏ型乳濁液を得る工程、
（Ｂ）得られる乳濁液に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって水不溶性の沈殿を形成し得る化合物の水溶液を混合して、中空シリカマイクロカプセルを形成する工程、
（Ｃ）界面活性剤を除去するためのアルコール洗浄を行うことなく、中空シリカマイクロカプセルを水洗し、乾燥した後、３００〜１０００℃程度で焼成する工程、
（Ｄ）焼成後の中空シリカマイクロカプセルと構造規定剤（ＳＤＡ）であるハロゲン化テトラアルキルアンモニウムと水との比率が、シリカ源（中空シリカマイクロカプセル）１モルに対してＳＤＡ（ハロゲン化テトラアルキルアンモニウム）が０．３〜０．７５モル、且つＳＤＡ（ハロゲン化テトラアルキルアンモニウム）１モルに対してＨ2Ｏが８０〜１８０モルとなるような割合で、該シリカマイクロカプセルに構造規定剤を含有する水溶液を含浸させる工程、
（Ｅ）構造規定剤含有水溶液を含浸した中空シリカマイクロカプセルを、ゼオライトの結晶化温度まで加熱し、水熱合成反応を行う工程、及び
（Ｆ）水熱合成反応後の中空シリカマイクロカプセルから構造規定剤を除去する工程
を含む、中空シリカマイクロカプセルの製造方法。
１４．水熱合成反応後の中空シリカマイクロカプセルを乾燥し、焼成することにより、該カプセルから構造規定剤を除去する上記１３に記載の製造方法。
１５．水熱合成反応後の中空シリカマイクロカプセルを、構造規定剤を溶解し得る溶剤中で還流温度下に加熱し、構造規定剤を溶剤に抽出することにより、該カプセルから構造規定剤を除去する上記１３に記載の製造方法。
【００１７】
モレキュラーシーブ（分子篩）は、それらの化学的組成及び構造によりいくつかのグループに分類されている。そのうちの一つのグループは、通常、ゼオライトと呼ばれており、分子サイズの細孔を有する無機酸化物の結晶である。結晶であるためその細孔分布は、均一である。ここに分子サイズとは、世の中に存在する分子のサイズの範囲であり、一般的には、ミクロ細孔に属する０．２ｎｍから２ｎｍ程度の範囲である。このため、ゼオライトは、高性能の触媒、吸着剤等として広く利用されている。
【００１８】
一般的にゼオライトは、アルカリ金属又はアルカリ土類金属のような交換できるカチオンと結合したシリカ及び任意にアルミナの格子を含む。本明細書において、「ゼオライト」には、シリカ及び任意にアルミナを含有し、シリカ及びアルミナ部分が全て又は部分的に他の酸化物と置換されている物質が含まれる。
【００１９】
例えば、酸化ゲルマニウム、酸化チタン、酸化錫、酸化燐及びそれらの混合物は、シリカ部分に置換され得る。酸化硼素、酸化鉄、酸化チタン、酸化ガリウム、酸化インジウム及びそれらの混合物は、アルミナ部分に置換され得る。
【００２０】
従って、本明細書において用いられている用語「ゼオライト(単数又は複数)」及び「ゼオライト物質」は、その結晶質格子構造において珪素及び任意にアルミニウム原子を含有する分子篩を含む結晶質ミクロ多孔質分子篩、前記珪素及びアルミニウム原子が他の原子に置換した分子篩、及びアルミナ(ＡｌＯ2)及び酸化燐(ＰＯ2)及び任意にシリカ(ＳｉＯ2)の骨組み四面体構成単位を有するＡＬＰＯ系分子篩を含む結晶質分子篩を含むが、それらに限定されないことを意味する。ＡＬＰＯ系分子篩には、ＳＡＰＯ、ＡＬＰＯ、ＭｅＡＰＯ、ＭｅＡＰＳＯ、ＥＬＡＰＯ及びＥＬＡＰＳＯが含まれる。
【００２１】
更に、ゼオライトは、結晶性シリケート、結晶性アルミノシリケート、結晶性メタロシリケート、結晶性メタロアルミノシリケート、結晶性アルミノフォスフェート、結晶性メタロアルミノフォスフェート等で構成された結晶性マイクロポーラス物質を含む。結晶性メタロアルミノフォスフェートは、より具体的には、アトラス  オブ  ゼオライト  ストラクチュア  タイプス（マイヤー、オルソン、バエロチャー、ゼオライツ、１７（１／２）、１９９６）（Atlas of Zeolite Structure types(W. M. Meier, D. H. Olson, Ch. Baerlocher, Zeolites, 17(1/2),1996)）に記載されている構造を有する結晶性無機多孔性物質を含む。
【００２２】
本発明の好ましいゼオライトは、ＭＦＩタイプのゼオライトである。ＭＦＩとは、ＩＺＡ（International Zeolite Association）が公表している骨格構造の一種である。
【００２３】
ＭＦＩタイプのゼオライトは、０．５６ｎｍ×０．５３ｎｍの僅かに歪んだ楕円状細孔径を有するストレートチャンネルと、０．５５ｎｍ×０．５１ｎｍの僅かに歪んだ楕円状細孔径を有するシヌソイダルチャンネルを有する。
【００２４】
ストレートチャンネルは、ＭＦＩタイプのゼオライト結晶のｂ軸方向に沿って直線状に開口しており、（０ １ ０）面に細孔入り口を有する。一方、シヌソイダルチャンネルは、ａ軸方向に沿ってジグザグに開口しており、（１ ０ ０）面に細孔入り口を有する。ストレートチャンネル及びヌソイダルチャンネルは、結晶内で繋がり合い、２次元的細孔構造を形成する。
【００２５】
ＭＦＩタイプのゼオライトの構成元素は、一般的にはケイ素とアルミニウムと酸素である。ＭＦＩタイプのゼオライトは、アルミニウム原子近傍にイオン交換サイトを有しており、該イオン交換サイトに各種金属イオンを導入することができる。また、アルミニウム含有量は、シリカ／アルミナ比で２０から無限大まで制御できる。特に、シリカ／アルミナ比が無限大であるＭＦＩタイプのゼオライトは、疎水的な性質を有し、シリカライト−１（Ｓ−１）構造と言われる。本発明の好ましいＭＦＩタイプのゼオライトは、シリカのみからなるシリカライト−１（Ｓ−１）である。
【００２６】
本発明の中空シリカマイクロカプセルは、例えば、以下に示す工程を経て製造される。
【００２７】
（Ａ）工程
この工程では、アルカリ金属珪酸塩の少なくとも１種を含む水溶液に、有機溶剤及び界面活性剤を混合してＷ／Ｏ型乳濁液を調製する。
【００２８】
（Ａ）工程を実施するに当たっては、特許文献１〜特許文献４等に記載されている公知の方法を広く適用できる。
【００２９】
アルカリ金属珪酸塩としては、例えば、珪酸ナトリウム、珪酸カリウム、珪酸リチウム、珪酸ルビジウム等が挙げられる。これらは、１種単独で又は２種以上混合して使用される。
【００３０】
水溶液に含まれるアルカリ金属珪酸塩の濃度は、通常０．３モル／ｌ程度以上、好ましくは３〜５モル／ｌ程度である。上記水溶液は、アルカリ金属珪酸塩の飽和水溶液であってもよい。
【００３１】
好ましいアルカリ金属珪酸塩は、珪酸ナトリウムである。そのため、水ガラス１号（Ｎａ2Ｏ：１７〜１８％、ＳｉＯ2：３６〜３８％）、水ガラス２号（Ｎａ2Ｏ：１１．５〜１１．８％、ＳｉＯ2：２７．８〜２８．５％）及び水ガラス３号（Ｎａ2Ｏ：９〜１０％、ＳｉＯ2：２８〜３０％）（好ましくは水ガラス３号）を、アルカリ金属珪酸塩の少なくとも１種を含む水溶液として使用することができる。場合によっては、これら水ガラス１〜３号を水で適当な濃度に希釈してもよい。
【００３２】
有機溶剤は、水に対する溶解性が５％以下の有機溶媒が好ましい。このような有機溶剤としては、例えば、脂肪族炭化水素、脂環式炭化水素、芳香族炭化水素、エーテル、ハロゲン化炭化水素、エステル等が挙げられる。
【００３３】
脂肪族炭化水素の具体例としては、ｎ−ヘキサン、イソヘキサン、ｎ−ヘプタン、イソヘプタン、流動パラフィン、ｎ−オクテン、イソオクテン、ガソリン、石油エーテル、灯油、ベンジン、ミネラルスピリット等が挙げられる。
【００３４】
脂環式炭化水素の具体例としては、シクロペンタン、シクロヘキサン、シクロヘキセン、シクロノナン等が挙げられる。
【００３５】
芳香族炭化水素の具体例としては、ベンゼン、トルエン、キシレン、エチルベンゼン、ｎ−プロピルベンゼン、クメン、メシチレン、テトラリン、スチレン等が挙げられる。
【００３６】
エーテルの具体例としては、ジプロピルエーテル、ジイソプロピルエーテル等が挙げられる。
【００３７】
ハロゲン化炭化水素の具体例としては、塩化メチレン、クロロホルム、塩化エチレン、トリクロロエタン、トリクロロエチレン等が挙げられる。
【００３８】
エステルの具体例としては、酢酸エチル、酢酸ｎ−プロピル、酢酸イソプロピル、酢酸ｎ−ブチル、酢酸イソブチル、酢酸ｎ−アミル、酢酸イソアミル、乳酸ｎ−ブチル、プロピオン酸メチル、プロピオン酸エチル、プロピオン酸ｎ−ブチル、酪酸メチル、酪酸エチル、酪酸ｎ−ブチル等が挙げられる。
【００３９】
これらの有機溶剤は、１種単独で又は２種以上混合して使用される。
【００４０】
界面活性剤としては、非イオン系界面活性剤が通常用いられる。
【００４１】
非イオン系界面活性剤としては、公知のものを広く使用でき、例えば、ポリオキシエチレンソルビタン脂肪酸エステル、ポリオキシエチレンソルビトール、ソルビタン脂肪酸エステル  ポリオキシエチレン高級アルコールエーテル、ポリオキシエチレン脂肪酸エステル、グリセリン脂肪酸エステル等が挙げられる。
【００４２】
ポリオキシエチレンソルビタン脂肪酸エステルの具体例としては、ポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレート、ポリオキシエチレンソルビタンステアレート等が挙げられる。
【００４３】
ポリオキシエチレンソルビトールの具体例としては、テトラオレイン酸ポリオキシエチレンソルビット等が挙げられる。
【００４４】
ソルビタン脂肪酸エステルの具体例としては、ソルビタンモノラウレート、ソルビタンモノパルミテート、ソルビタンモノステアレート、ソルビタントリステアレート、ソルビタンモノオレエート、ソルビタンセキスオレエート等が挙げられる。
【００４５】
ポリオキシエチレン高級アルコールエーテルの具体例としては、ポリオキシエチレンラウリルエーテル、ポリオキシエチレンセチルエーテル、ポリオキシエチレンステアリルエーテル、ポリオキシエチレンステアリルエーテル、ポリオキシエチレンオレイルエーテル、ポリオキシエチレンオクチルフェノールエーテル、ポリオキシエチレンノニルフェノールエーテル等が挙げられる。
【００４６】
ポリオキシエチレン脂肪酸エステルの具体例としては、ポリオキシエチレングリコールモノラウレート、ポリオキシエチレングリコールモノステアレート、ポリオキシエチレングリコールステアレート、ポリオキシエチレングリオールモノオレート等が挙げられる。
【００４７】
グリセリン脂肪酸エステルの具体例としては、ステアリン酸モノグリセライド、オレイン酸モノグリセライド等が挙げられる。
【００４８】
これらの界面活性剤の中では、ポリオキシエチレンソルビタン脂肪酸エステル、ソルビタン脂肪酸エステル及びポリオキシエチレン高級アルコールエーテルが好適である。
【００４９】
これら界面活性剤は、１種単独で又は２種以上混合して使用される。
【００５０】
Ｗ／Ｏ型乳濁液は、アルカリ金属珪酸塩の少なくとも１種を含む水溶液に、有機溶剤及び界面活性剤を混合することにより調製される。
【００５１】
Ｗ／Ｏ型乳化液を調製するに当たり、得られる乳化液のＷ／Ｏ比が４／１〜１／５程度、好ましくは２／１〜１／２程度となるように、アルカリ金属珪酸塩含有水溶液と有機溶剤とを混合する。界面活性剤の使用量は、有機溶媒の１０重量％程度以下が好ましく、０．１〜３重量％程度がより好ましい。
【００５２】
また、本発明の（Ａ）工程では、アルカリ金属の珪酸塩の少なくとも１種を含む水溶液に、有機溶剤及び界面活性剤を混合してＯ／Ｗ型乳濁液を得、次いで得られるＯ／Ｗ型乳濁液を界面活性剤を含む有機溶剤に混合してＯ／Ｗ／Ｏ型乳濁液を調製してもよい。
【００５３】
Ｏ／Ｗ型乳化液を調製する際のＯ／Ｗ比は、得られる乳濁液が水中油滴型となる限り特に限定されるものではないが、Ｏ：Ｗ＝１：１０〜３：１程度とすることが好ましい。界面活性剤の使用量は、有機溶剤の１０重量％程度以下であるのが好ましく、０．０１〜３重量％程度であるのがより好ましい。
【００５４】
Ｏ／Ｗ型乳濁液を界面活性剤を含む有機溶剤に混合してＯ／Ｗ／Ｏ型乳濁液を調製するに当たっては、例えば、特許文献３に記載されている方法を採用することができる。
【００５５】
この際の有機溶剤及び界面活性剤は、上記有機溶剤及び界面活性剤と同様のものから適宜選択される。ここで上記乳濁液の（Ｏ／Ｗ）／Ｏ比（Ｏに対するＯ／Ｗの比）としては、（Ｏ／Ｗ）：Ｏ＝１：１０〜２：１程度が好ましい。
【００５６】
（Ｂ）工程
この工程では、（Ａ）工程で得られるＷ／Ｏ型乳濁液（又はＯ／Ｗ／Ｏ型乳濁液）に、無機酸、有機酸、無機酸のアンモニウム塩、有機酸のアンモニウム塩及びアルカリ金属の炭酸塩からなる群から選ばれた少なくとも１種であって且つ上記アルカリ金属珪酸塩との水溶液反応によって不溶性のシリカの沈殿を形成し得る化合物（以下この化合物を「沈殿剤」という）の水溶液を混合する。
【００５７】
沈殿剤としては、無機酸、有機酸、無機酸のアンモニウム塩、有機酸のアンモニウム塩及びアルカリ金属の炭酸塩からなる群から選ばれた少なくとも１種が使用される。
【００５８】
無機酸としては、例えば、硫酸、塩酸、臭化水素酸、沃化水素酸、硝酸、亜硫酸、亜硝酸、炭酸等が挙げられる。
【００５９】
有機酸としては、例えば、蟻酸、蓚酸、酪酸、酢酸等が挙げられる。
【００６０】
無機酸のアンモニウム塩としては、例えば、硫酸アンモニウム、塩化アンモニウム、硝酸アンモニウム、炭酸水素アンモニウム等が挙げられる。
【００６１】
有機酸のアンモニウム塩としては、例えば、蓚酸アンモニウム、酢酸アンモニウム等が挙げられる。
【００６２】
アルカリ金属の炭酸塩としては、炭酸水素ナトリウム、炭酸水素カリウム等が挙げられる。
【００６３】
上記沈殿剤の中でも、無機酸のアンモニウム塩が好ましく、炭酸水素アンモニウムが特に好ましい。
【００６４】
沈殿剤を溶解した水溶液の濃度は、通常０．０５モル／ｌ程度以上、好ましくは０．１〜２．０モル／ｌ程度である。上記水溶液は、沈殿剤の飽和水溶液であってもよい。
【００６５】
Ｗ／Ｏ型乳濁液（又はＯ／Ｗ／Ｏ型乳濁液）と沈殿剤の水溶液とを混合するに当たっては、沈殿物が形成する限り両者の混合割合は限定されるものではない。通常は、前者に対して後者を少なくとも等モル量程度、好ましくは２倍モル量程度の割合で両者を混合する。
【００６６】
中空シリカマイクロカプセル形成反応は、大気圧下、２０〜３０℃で良好に進行するが、反応液を６０℃程度まで加熱してもよい。
【００６７】
このようにして、Ｗ／Ｏ型乳濁液（又はＯ／Ｗ／Ｏ型乳濁液）と沈殿剤の水溶液との混合により、シリカ壁を有する中空のマイクロカプセルが形成される。
【００６８】
（Ｃ）工程
本発明の方法は、（ｉ）界面活性剤を除去するためのアルコール洗浄を行うことなく、（Ｂ）工程で得られた中空シリカマイクロカプセルをそのまま水洗すること、及び（ｉｉ）水洗後の中空シリカマイクロカプセルを３００〜１０００℃程度で焼成することを特徴としている。
【００６９】
上記（ｉ）及び（ｉｉ）の要件のうちのいずれか１つの要件を欠いた場合には、本発明の課題を解決することができない。
【００７０】
例えば、（Ｂ）工程で得られた中空シリカマイクロカプセルをアルコールで洗浄して（Ａ）工程で使用した界面活性剤を除去し、その後本発明の方法を実施した場合、ゼオライト化の際に中空シリカマイクロカプセルが粉砕され、中空シリカマイクロカプセルとしての形状を保持できない（後記比較例１参照）。
【００７１】
（Ｂ）工程で得られた中空シリカマイクロカプセルをアルコール洗浄することなくそのまま水洗しても、３００℃より低温で焼成した場合、界面活性剤を焼成で十分除去できず、低強度の中空シリカマイクロカプセルが得られるに過ぎない。その後本発明の方法を実施した場合、ゼオライト化の際に中空シリカマイクロカプセルが粉砕され、中空シリカマイクロカプセルとしての形状を保持できない（後記比較例２参照）。
また、（Ｂ）工程で得られた中空シリカマイクロカプセルをアルコール洗浄することなくそのまま水洗しても、１０００℃より高温で焼成した場合、クリストバライトの結晶相が析出してしまい、その後本発明の方法を実施しても、中空シリカマイクロカプセルの形状を保持するが、ゼオライト構造にすることができない（後記比較例３参照）。
【００７２】
中空シリカマイクロカプセルの水洗浄及び乾燥は、公知の水洗手段及び乾燥手段を適用して行うことができる。
【００７３】
水洗の際に使用される水は、蒸留水、イオン交換水等の不純物を含まない水であるのが望ましい。
【００７４】
乾燥は水分除去のために行われる。そのため、乾燥温度及び乾燥時間は、中空シリカマイクロカプセルから水分が十分に除去できるように、適宜設定すればよい。例えば、８０〜１５０℃程度の温度で乾燥を行う場合、３〜１２時間程度で十分である。
【００７５】
中空シリカマイクロカプセルの焼成は、公知の焼成手段を適用して行うことができる。焼成は、３００〜１０００℃程度（好ましくは５００〜８００℃程度）の温度下に６〜２４時間程度（好ましくは８〜１２時間程度）で行われる。
【００７６】
（Ｄ）工程及び（Ｅ）工程は、（Ｃ）工程で得られた中空シリカマイクロカプセルの細孔壁をゼオライト化するために必要な工程である。
【００７７】
（Ｃ）工程で得られた中空シリカマイクロカプセルを、ゼオライトの形成において配向と安定化に必要な構造規定剤（以下「ＳＤＡ」という）と共に、水熱処理することにより、細孔壁がゼオライト化された中空シリカマイクロカプセルが製造される。
【００７８】
（Ｄ）工程
（Ｄ）工程では、焼成後の中空シリカマイクロカプセルにＳＤＡを含有する水溶液を含浸させる。
【００７９】
ＳＤＡとしては、水酸化テトラアルキルアンモニウム及びハロゲン化テトラアルキルアンモニウムからなる群から選ばれた少なくとも１種が使用される。
【００８０】
水酸化テトラアルキルアンモニウムとしては、例えば、水酸化テトラメチルアンモニウム、水酸化テトラエチルアンモニウム、水酸化テトラ−ｎ−プロピルアンモニウム、水酸化テトラ−ｎ−ブチルアンモニウム、水酸化メチルトリエチルアンモニウム、水酸化エチルトリ−ｎ−プロピルアンモニウム等が挙げられる。これら水酸化テトラアルキルアンモニウムは、それ自身で高いアルカリ性を示し、中空シリカマイクロカプセルの壁材のゼオライト化に寄与する。
【００８１】
ハロゲン化テトラアルキルアンモニウムとしては、ハロゲン化テトラメチルアンモニウム、ハロゲン化テトラエチルアンモニウム、ハロゲン化テトラ−ｎ−プロピルアンモニウム、ハロゲン化テトラ−ｎ−ブチルアンモニウム、ハロゲン化メチルトリエチルアンモニウム等が挙げられる。ハロゲン化テトラアルキルアンモニウムは、安価で入手が容易な化合物であるため、経済的見地から好ましいＳＤＡである。ハロゲン化テトラアルキルアンモニウムの中でも、ハロゲン化テトラ−ｎ−プロピルアンモニウム及びハロゲン化テトラ−ｎ−ブチルアンモニウムがより好ましい。また、ハロゲン化テトラアルキルアンモニウムは、塩化テトラアルキルアンモニウム及び臭化テトラアルキルアンモニウムが好ましい。塩化テトラ−ｎ−プロピルアンモニウム、臭化テトラ−ｎ−プロピルアンモニウム、塩化テトラエチルアンモニウム、塩化メチルトリエチルアンモニウム、臭化メチルトリエチルアンモニウム等が挙げられる。ハロゲン化テトラアルキルアンモニウムを使用する場合、それ自身が中性に近いので、ハロゲン化テトラアルキルアンモニウム水溶液のｐＨをアルカリ域側に調整するために、後述するようなｐＨ調整剤を該水溶液に添加するのが望ましい。
【００８２】
本発明で使用されるＳＤＡは、中空シリカマイクロカプセルの壁材をゼオライト化した後、（Ｆ）工程において中空シリカマイクロカプセルから除去される。中空シリカマイクロカプセルを焼成により除去できるが、焼成によりゼオライトの結晶性が低下する場合もあり、比較的穏和な条件で除去可能なＳＤＡの使用が好ましい。このようなＳＤＡとしては、上記したＳＤＡの中で全炭素数１０以下であるＳＤＡを挙げることができる。
【００８３】
本発明において、中空シリカマイクロカプセル、ＳＤＡ及び水の割合は、極めて重要である。
【００８４】
例えば、ＳＤＡとして水酸化テトラアルキルアンモニウムを使用する場合、焼成後の中空シリカマイクロカプセルと構造規定剤（ＳＤＡ）である水酸化テトラアルキルアンモニウムと水との比率が、シリカ源（中空シリカマイクロカプセル）１モルに対してＳＤＡ（水酸化テトラアルキルアンモニウム）が０．０５〜２モル（好ましくは０．０７〜０．１８モル、より好ましくは０．０８〜０．１５モル）、且つＳＤＡ（水酸化テトラアルキルアンモニウム）１モルに対してＨ2Ｏが４００〜１３００モル（好ましくは５００〜１２００モル、より好ましくは６００〜１１００モル）となるような割合で、ＳＤＡ含有水溶液に該シリカマイクロカプセルを含浸させる。
【００８５】
また、ＳＤＡとしてハロゲン化テトラアルキルアンモニウムを使用する場合、焼成後の中空シリカマイクロカプセルと構造規定剤（ＳＤＡ）であるハロゲン化テトラアルキルアンモニウムと水との比率が、シリカ源（中空シリカマイクロカプセル）１モルに対してＳＤＡ（ハロゲン化テトラアルキルアンモニウム）が０．３〜０．７５モル（好ましくは０．３５〜０．７モル、より好ましくは０．４〜０．５モル）、且つＳＤＡ（ハロゲン化テトラアルキルアンモニウム）１モルに対してＨ2Ｏが８０〜１８０モル（好ましくは８５〜１４５モル、より好ましくは９０〜１４０モル）となるような割合で、ＳＤＡ含有水溶液に該シリカマイクロカプセルを含浸させる。
【００８６】
ＳＤＡ（水酸化テトラアルキルアンモニウム及びハロゲン化テトラアルキルアンモニウム）の使用量及びＳＤＡの水溶液中の濃度が上記範囲を逸脱すると、中空シリカマイクロカプセルが壊れたり、中空シリカマイクロカプセルの細孔壁のゼオライト化ができなくなったりして、本発明の所望する中空シリカマイクロカプセルを製造できなくなる（後記比較例４〜１３参照）。
【００８７】
ｐＨ調整剤としては、ハロゲン化テトラアルキルアンモニウム水溶液のｐＨをアルカリ域側に調整することのできる公知のｐＨ調整剤を広く使用することができる。ｐＨ調整剤を用いて、ハロゲン化テトラアルキルアンモニウム水溶液のｐＨを通常８〜１２程度に調整するのが望ましい。
【００８８】
使用できるｐＨ調整剤としては、例えば、有機アミン、無機アルカリ等が挙げられる。
【００８９】
有機アミンは、下記式（１）で表されるアルキルアミンが好ましい。
【００９０】
ＮＲZＨ3-Z ・・・（１）
［式中、Ｒは炭素数２〜１０のアルキル基を、ｚは１〜３の整数を示す。］
Ｒで示される炭素数２〜１０のアルキル基は、直鎖状、分枝鎖状及び環状のいずれのアルキル基であってもよい。斯かるアルキル基は、エチル基、ｎ−プロピル基、イソプロピル基又はｎ−ブチル基が好ましい。
【００９１】
上記式（１）で表されるアルキルアミンの好ましい具体例を示せば、ジ−ｎ−プロピルアミン、ジイソプロピルアミン、ジ−ｎ−ブチルアミン、ジイソブチルアミン、トリエチルアミン、トリ−ｎ−プロピルアミン、トリイソプロピルアミン、トリ−ｎ−ブチルアミン、トリイソブチルアミン等を例示できる。
【００９２】
アルキルアミンは、ゼオライト細孔内に取り込まれないことが好ましい。このことから、炭素数が小さいアルキル基で構成されるトリアルキルアミンが好ましい。また、炭素数が大きく分枝鎖状又は環状のアルキル基で構成されるアルキルアミン場合は、アルキル基の数（ｚ）が１又は２である、モノアルキルアミン又はジアルキルアミンが好ましい。
【００９３】
無機アルカリとしては、水酸化ナトリウム、水酸化カリウム等が挙げられる。
【００９４】
本発明では、焼成後の中空シリカマイクロカプセルにＳＤＡを含有する水溶液を含浸させる際に、移動化剤として加水分解によりＦ-を遊離し得るフッ素系化合物を該水溶液に存在させてもよい。
【００９５】
加水分解によりＦ-を遊離し得るフッ素系化合物の具体例は、ＮａＦ、ＫＦ、ＬｉＦ、ＫＨＦ2等のアルカリ金属のフッ化物、ＡｌＦ3・３Ｈ2Ｏ等の金属の水溶性フッ化物、ＨＢＦ4、ＨＦ、ＮＨ4Ｆ、ＮＨ4ＨＦ2，ＮＨ（ｎ−Ｃ3Ｈ7）3Ｆ、ＳｉＦ4、（ＮＨ4）2ＳｉＦ6、Ｈ2ＳｉＦ6、（ＮＨ4）2ＴｉＦ6等を例示できる。好ましいフッ素系化合物は、ＮＨ4Ｆ及びＮＨ4ＨＦ2である。
フッ化アンモニウムまたは酸性フッ化アンモニウムが好ましい塩である。これらの塩は溶解性が高く、好ましくない元素を与えず、さらに、それらを使うと後で結晶化物を取り出すのが容易である。このようなフッ素系化合物を使用すると、ゼオライト化処理後の中空シリカマイクロカプセルを容易に単離できるメリットがある。
【００９６】
焼成後の中空シリカマイクロカプセルにＳＤＡを含有する水溶液を含浸させる際の温度は、特に限定されず、室温程度でよい。また、含浸時間は、数秒〜１時間程度であり、攪拌下で含浸処理を行うのが望ましい。
【００９７】
（Ｅ）工程
この工程では、ＳＤＡ含有水溶液を含浸した中空シリカマイクロカプセルを、ゼオライト変成処理（ゼオライト化）する。この処理は、該中空シリカマイクロカプセルをゼオライトの結晶化温度まで加熱し、水熱合成反応を行うことにより行われる。
【００９８】
水熱合成反応は、公知の水熱合成反応の条件を適用して行われる。より具体的に説明すると、ステンレス製の密閉耐圧容器内に、テフロン（登録商標）製内筒を入れ、該内筒の中に、予めＳＤＡ含有水溶液を含浸した中空シリカマイクロカプセルを入れる。この容器を、通常９０〜２１０℃程度、好ましくは１４０〜１８０℃程度、より好ましくは１５０℃〜１７０℃程度に設定したオーブン中に入れ、通常１〜４８時間程度、好ましくは２〜２４時間程度で水熱合成反応を行えばよい。
【００９９】
内筒は、テフロン（登録商標）製に限定されず、ガラス製、金属製及び他のプラスチックス製であってもよい。
【０１００】
水熱合成反応中は、中空シリカマイクロカプセルが沈降しない程度に反応液を撹拌しておいてもよい。攪拌羽等で液を攪拌したり、密閉容器自体を回転させる方法が一般的に用いられる。攪拌を行うことにより、カプセル同士の凝集を防ぐことができたり、ゼオライトへの変成反応を加速させることができ、その結果、水熱合成反応に要する時間を大幅に短縮することができる。
【０１０１】
水熱合成反応終了後、反応液を冷却し、公知の固液分離技術を適用して、反応液から中空シリカマイクロカプセルを分離する。より具体的には、イオン交換水を用いて反応液を洗浄し、濾過等の分離操作により、反応液から中空シリカマイクロカプセルを分離するのがよい。
【０１０２】
（Ｆ）工程
この工程では、水熱合成反応後の中空シリカマイクロカプセルから構造規定剤を除去する。
【０１０３】
構造規定剤の除去方法としては、例えば、次の２つの方法を挙げることができる。
【０１０４】
第一の方法は、水熱合成反応後の中空シリカマイクロカプセルを乾燥し、焼成することにより、該カプセルからＳＤＡを除去する方法である。
【０１０５】
水熱合成反応後の中空シリカマイクロカプセルを、例えば、８０〜１５０℃程度（好ましくは１００〜１２０℃程度）で３〜１２時間程度（好ましくは４〜６時間程度）乾燥し、次いで４００℃程度以上（好ましくは５５０〜７００℃程度）の温度で０．５〜１２時間程度（好ましくは１〜５時間程度）焼成を行うことにより、該中空シリカマイクロカプセル中のＳＤＡが窒素酸化物、水、炭酸ガス等に分解され、本発明の目的とするゼオライト化中空シリカマイクロカプセルが得られる。
【０１０６】
第二の方法は、水熱合成反応後の中空シリカマイクロカプセルを、ＳＤＡを溶解し得る溶剤中で還流温度下に加熱し、ＳＤＡを溶剤に抽出することにより、該カプセルからＳＤＡを除去する方法である。
【０１０７】
使用される溶剤は、ＳＤＡの種類により異なるが、例えば、メタノール、エタノール等の低級アルコール、ジエチルエーテル等のエーテル類、塩化メチレン等のハロゲン化炭化水素類、酢酸等の有機酸、ピリジン等のアミン、水、塩酸等の無機酸水溶液等を挙げることができる。これらの溶剤は、１種単独で又は２種以上混合して使用される。これらの溶剤の中では、塩酸等の無機酸水溶液が好ましい。
【０１０８】
ＳＤＡを溶剤に抽出した後の中空シリカマイクロカプセルを、濾過等により溶剤から取り出し、公知の手段に従って水洗及び乾燥を行うことにより、本発明の目的とするゼオライト化中空シリカマイクロカプセルを得ることができる。
【０１０９】
本発明においては、（Ｆ）工程を実施するに当たり、上記第一方法及び第二方法を組み合わせてもよい。
【０１１０】
上記でゼオライト化中空シリカマイクロカプセルは、中空シリカマイクロカプセルの形状を保持した状態で、種々の有機化合物を変換する触媒又は触媒担体として使用することが可能な触媒特性を有する。
【０１１１】
本発明の中空シリカマイクロカプセルは、ほぼ球形をしており、平均粒径は１〜５０μｍ程度である。粒径分布は比較的広い分布を有しており、通常０．１〜１００μｍ程度である。
【０１１２】
本発明の中空シリカマイクロカプセルの粒径サイズは、（Ａ）工程で調製されるＷ／Ｏ型又はＯ／Ｗ／Ｏ型乳濁液の乳濁粒子サイズに依存するので、ホモジナイザー等の攪拌機を用いて（Ａ）工程でＷ／Ｏ型又はＯ／Ｗ／Ｏ型乳濁液を調製する際に乳濁粒子サイズを調節することにより、所望する粒径サイズの本発明中空シリカマイクロカプセルを製造することができる。
【０１１３】
本発明の中空シリカマイクロカプセルは、ゼオライト化された細孔壁を有している。この細孔壁は均一な細孔直径を有している。細孔直径は、通常０．２〜２ｎｍ程度、好ましくは０．７〜０．９ｎｍ程度である。ゼオライト壁の厚さは、粒径の５〜２０％程度であり、例えば粒径が４〜５μｍの中空シリカマイクロカプセルでは、ゼオライト壁の厚さは０．２〜１μｍ程度である。
【発明の効果】
【０１１４】
本発明の中空シリカマイクロカプセルは、ゼオライト化された細孔壁を有している。該細孔壁は、均一な細孔直径を有している。そのため、内包物質を外部に放出する際の放出速度を容易に制御することができるので、本発明の中空シリカマイクロカプセルの使用により医薬品、農薬等に優れた効果持続性を付与することができる。
【０１１５】
また、本発明中空シリカマイクロカプセルは、内包される物質を外部に放出する機能以外に、今日までに使用されている分野（機械部材、化粧品、医薬品、触媒、吸着・分離、繊維関係、特殊印刷関係、フィルム、家電品の液晶画面等の電子記録・表示材料等）での機能向上、今後成長が期待される分野（ナノ粒子制御、ナノテク、超微細化、ＤＤＳ、ＧＤＳ、マイクロリアクタ等）での応用も期待できる。
【０１１６】
具体的な用途を示せば、本発明中空シリカマイクロカプセルは、ベックマン接触転移等のオキシムのアミドへの接触転位反応（シクロヘキサノン−オキシムのε−カプロラクタムへの転化）の触媒として好適に使用され得る。
【発明を実施するための最良の形態】
【０１１７】
以下に実施例を掲げて、本発明をより一層明らかにする。
【０１１８】
以下において、Ｘ線回折は、理学製の RINT2500 を用い、ＣｕＫα線を照射して行った。細孔分布及び比表面積は、日本ベル株式会社製の BELSORP-mini を用い、窒素により測定した。細孔分布は、ＤＨ法により算出した。比表面積はＢＥＴ法により算出した。
低温でのＮ2吸脱着等温線は、日本ベル株式会社製の BELSORP-miniの標準的な方法に従って測定した。
【０１１９】
実施例１
Ａ工程：
珪酸ナトリウム水溶液（水ガラス３号）（二酸化珪素として４モル／ｌ）３６ｍｌに、ポリオキシエチレンソルビタンモノオレート（Tween80、Rohm & Hass Co. 製）１．０ｇ、ソルビタンモノオレート（Span80、Rohm & Hass Co. 製）０．５ｇ及びｎ−ヘキサン７２ｍｌの混合物を、ホモジナイザー（ＤＩＡＸ９００、Heidolph製）を使用して１６０００ｒｐｍで高速撹拌することにより、Ｗ／Ｏ型乳濁液を調製した。
【０１２０】
Ｂ工程：
Ａ工程で得られたＷ／Ｏ型乳濁液を、２．０モル／ｌの塩化アンモニウム水溶液０．２５リットルに加え、３時間撹拌を行うと、沈殿物が生成した。
【０１２１】
この沈殿物は、シリカ壁を有する中空のマイクロカプセルであった。
【０１２２】
Ｃ工程：
Ｂ工程で得られた沈殿物を濾過し、水洗した後、１２０℃で１２時間乾燥し、次いで７００℃で１２時間焼成を行った。
【０１２３】
焼成後のマイクロカプセルのＳＥＭ写真（×３０００倍）を図１に示す。また、該マイクロカプセルのＸ線回折パターンを図２に示す。このマイクロカプセルのＢＥＴ比表面積は、３１５ｍ2／ｇであった。
【０１２４】
Ｄ工程：
テフロン（登録商標）製容器に、Ｃ工程で作製した焼成後のマイクロカプセル２ｇ、ＳＤＡとして４０％含有水酸化テトラ−ｎ−プロピルアンモニウム水溶液２ｇ及びイオン交換水５２．７１ｇを入れ、この混合物を３０分間撹拌した。これは、シリカ源（中空シリカマイクロカプセル）：水酸化テトラ−ｎ−プロピルアンモニウム：Ｈ2Ｏ＝1：0.118：90（組成はモル比）に相当する。
【０１２５】
Ｅ及びＦ工程：
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、シリカの壁材がＭＦＩ化された中空のマイクロカプセルを得た。
【０１２６】
このマイクロカプセルのＳＥＭ写真（×３０００倍）を図３に示す。該カプセルのＸ線回折パターンを図４に示す。Ｘ線回折の結果、ＭＦＩ型ゼオライトであり、シリカライト−１に起因するピークのみを示した。また、ＳＥＭ観察の結果、中空シリカマイクロカプセルの形状を保持していることがわかる。
【０１２７】
これらの結果から、シリカ壁がＭＦＩ化している中空シリカマイクロカプセルであることが判明した。
【０１２８】
実施例２
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水７６．８ｇを入れ、この混合物を３０分間撹拌した。これは、シリカ源（中空シリカマイクロカプセル）：ＳＤＡ：Ｈ2Ｏ＝1：0.118：130（組成はモル比）に相当する。
【０１２９】
容器に蓋をし、ステンレス製密閉容器に入れた後、１５０℃で３０時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１３０】
ＳＥＭ観察及びＸ線回折の結果、得られたマイクロカプセルは、シリカの壁材がＭＦＩ化タイプのシリカライト−１である中空のマイクロカプセルであることが判明した。
【０１３１】
実施例３
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水８２．８ｇを入れ、この混合物を３０分間撹拌した。これは、シリカ源（中空シリカマイクロカプセル）：ＳＤＡ：Ｈ2Ｏ＝1：0.118：140（組成はモル比）に相当する。
【０１３２】
容器に蓋をし、ステンレス製密閉容器に入れた後、１５０℃で３５時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１３３】
ＳＥＭ観察及びＸ線回折の結果、得られたマイクロカプセルは、シリカの壁材がＭＦＩ化タイプのシリカライト−１である中空のマイクロカプセルであることが判明した。
【０１３４】
実施例４
テフロン（登録商標）製容器に、実施例１のＣ工程で作製した焼成後のマイクロカプセル２ｇ、ＳＤＡとして５０％含有水酸化テトラ−ｎ−プロピルアンモニウム水溶液１．０８ｇ及びイオン交換水５３．４ｇを入れ、この混合物を３０分間撹拌した。これは、シリカ源（中空シリカマイクロカプセル）：ＳＤＡ：Ｈ2Ｏ＝1：0.08：90（組成はモル比）に相当する。
【０１３５】
容器に蓋をし、ステンレス製密閉容器に入れた後、１９０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１３６】
ＳＥＭ観察及びＸ線回折の結果、得られたマイクロカプセルは、シリカの壁材がＭＦＩ化タイプのシリカライト−１である中空のマイクロカプセルであることが判明した。
【０１３７】
実施例５
テフロン（登録商標）製容器に、実施例１のＣ工程で作製した焼成後のマイクロカプセル２ｇ、ＳＤＡとして１０％含有水酸化テトラ−ｎ−プロピルアンモニウム水溶液８。０ｇ及びイオン交換水６４．８ｇを入れ、この混合物を３０分間撹拌した。これは、シリカ源（中空シリカマイクロカプセル）：ＳＤＡ：Ｈ2Ｏ＝1：0.118：120（組成はモル比）に相当する。
【０１３８】
容器に蓋をし、ステンレス製密閉容器に入れた後、１４０℃で３６時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１３９】
ＳＥＭ観察及びＸ線回折の結果、得られたマイクロカプセルは、シリカの壁材がＭＦＩ化タイプのシリカライト−１である中空のマイクロカプセルであることが判明した。
【０１４０】
実施例６
テフロン（登録商標）製容器に、実施例１のＣ工程で作製した焼成後のマイクロカプセル２ｇ、ＳＤＡとして１０％含有水酸化テトラ−ｎ−プロピルアンモニウム水溶液８ｇ及びイオン交換水８２．８ｇを入れ、この混合物を３０分間撹拌した。これは、シリカ源（中空シリカマイクロカプセル）：ＳＤＡ：Ｈ2Ｏ＝1：0.118：150（組成はモル比）に相当する。
【０１４１】
容器に蓋をし、ステンレス製密閉容器に入れた後、１６０℃で４８時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１４２】
ＳＥＭ観察及びＸ線回折の結果、得られたマイクロカプセルは、シリカの壁材がＭＦＩ化タイプのシリカライト−１である中空のマイクロカプセルであることが判明した。
【０１４３】
実施例７
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水３４．８ｇを入れ、この混合物を３０分間撹拌した。これは、シリカ源（中空シリカマイクロカプセル）：ＳＤＡ：Ｈ2Ｏ＝1：0.118：60（組成はモル比）に相当する。
【０１４４】
容器に蓋をし、ステンレス製密閉容器に入れた後、１３０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１４５】
ＳＥＭ観察及びＸ線回折の結果、得られたマイクロカプセルは、シリカの壁材がＭＦＩ化タイプのシリカライト−１である中空のマイクロカプセルであることが判明した。
【０１４６】
実施例８
テフロン（登録商標）製容器に、実施例１のＣ工程で作製した焼成後のマイクロカプセル２ｇ、ＳＤＡとして４０％含有水酸化テトラエチルアンモニウム水溶液１．４４ｇ及びイオン交換水５３．１ｇを入れ、この混合物を３０分間撹拌した。これは、シリカ源（中空シリカマイクロカプセル）：ＳＤＡ：Ｈ2Ｏ＝1：0.118：90（組成はモル比）に相当する。
【０１４７】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１４８】
ＳＥＭ観察及びＸ線回折の結果、得られたマイクロカプセルは、シリカの壁材がＭＦＩ化タイプのシリカライト−１である中空のマイクロカプセルであることが判明した。
【０１４９】
実施例９
テフロン（登録商標）製容器に、実施例１のＣ工程で作製した焼成後のマイクロカプセル２ｇ、ＳＤＡとして４０％含有水酸化テトラエチルアンモニウム水溶液１．４４ｇ及びイオン交換水７７．１ｇを入れ、この混合物を３０分間撹拌した。これは、シリカ源（中空シリカマイクロカプセル）：ＳＤＡ：Ｈ2Ｏ＝1：0.118：130（組成はモル比）に相当する。
【０１５０】
容器に蓋をし、ステンレス製密閉容器に入れた後、１５０℃で３０時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１５１】
ＳＥＭ観察及びＸ線回折の結果、得られたマイクロカプセルは、シリカの壁材がＭＦＩ化タイプのシリカライト−１である中空のマイクロカプセルであることが判明した。
【０１５２】
実施例１０
テフロン（登録商標）製容器に、実施例１のＣ工程で作製した焼成後のマイクロカプセル２ｇ、ＳＤＡとして４０％含有水酸化テトラ−ｎ−ブチルアンモニウム水溶液２．５４ｇ及びイオン交換水５２．４ｇを入れ、この混合物を３０分間撹拌した。これは、シリカ源（中空シリカマイクロカプセル）：ＳＤＡ：Ｈ2Ｏ＝1：0.118：90（組成はモル比）に相当する。
【０１５３】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１５４】
ＳＥＭ観察及びＸ線回折の結果、得られたマイクロカプセルは、シリカの壁材がＭＦＩ化タイプのシリカライト−１である中空のマイクロカプセルであることが判明した。
【０１５５】
実施例１１
テフロン（登録商標）製容器に、実施例１のＣ工程で作製した焼成後のマイクロカプセル２ｇ、ＳＤＡとして４０％含有水酸化テトラ−ｎ−ブチルアンモニウム水溶液２．５４ｇ及びイオン交換水７６．４ｇを入れ、この混合物を３０分間撹拌した。これは、シリカ源（中空シリカマイクロカプセル）：ＳＤＡ：Ｈ2Ｏ＝1：0.118：130（組成はモル比）に相当する。
【０１５６】
容器に蓋をし、ステンレス製密閉容器に入れた後、１５０℃で３０時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１５７】
ＳＥＭ観察及びＸ線回折の結果、得られたマイクロカプセルは、シリカの壁材がＭＦＩ化タイプのシリカライト−１である中空のマイクロカプセルであることが判明した。
【０１５８】
実施例１２
テフロン（登録商標）製容器に、実施例１のＣ工程で作製した焼成後のマイクロカプセル２ｇ、ＳＤＡとして２０％含有臭化テトラ−ｎ−プロピルアンモニウム水溶液２２．２ｇ、イオン交換水１２．２２ｇ及びトリエチルアミン１．６８ｇを入れ、この混合物を３０分間撹拌した。これは、シリカ源（中空シリカマイクロカプセル）：ＳＤＡ：Ｈ2Ｏ＝1：0.5：50（組成はモル比）に相当する。
【０１５９】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１６０】
ＳＥＭ観察及びＸ線回折の結果、得られたマイクロカプセルは、シリカの壁材がＭＦＩ化タイプのシリカライト−１である中空のマイクロカプセルであることが判明した。
【０１６１】
実施例１３
テフロン（登録商標）製容器に、実施例１のＣ工程で作製した焼成後のマイクロカプセル２ｇ、ＳＤＡとして２０％含有塩化テトラ−ｎ−プロピルアンモニウム水溶液１４．８ｇ、イオン交換水１８．１７ｇ及びトリエチルアミン０．６７ｇを入れ、この混合物を３０分間撹拌した。これは、シリカ源（中空シリカマイクロカプセル）：ＳＤＡ：Ｈ2Ｏ＝1：0.4：50（組成はモル比）に相当する。
【０１６２】
容器に蓋をし、ステンレス製密閉容器に入れた後、１５０℃で３０時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１６３】
ＳＥＭ観察及びＸ線回折の結果、得られたマイクロカプセルは、シリカの壁材がＭＦＩ化タイプのシリカライト−１である中空のマイクロカプセルであることが判明した。
【０１６４】
実施例１４
テフロン（登録商標）製容器に、実施例１のＣ工程で作製した焼成後のマイクロカプセル２ｇ、ＳＤＡとして２０％含有塩化メチルトリエチルアンモニウム水溶液１２．６ｇ、イオン交換水３４．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：７５（組成はモル比）に相当する。
【０１６５】
容器に蓋をし、ステンレス製密閉容器に入れた後、１５５℃で３６時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１６６】
ＳＥＭ観察及びＸ線回折の結果、得られたマイクロカプセルは、シリカの壁材がＭＦＩ化タイプのシリカライト−１である中空のマイクロカプセルであることが判明した。
【０１６７】
実施例１５
テフロン（登録商標）製容器に、実施例１のＣ工程で作製した焼成後のマイクロカプセル２ｇ、ＳＤＡとして２０％含有塩化メチルトリエチルアンモニウム水溶液１０．０９ｇ、イオン交換水２１．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．４：５０（組成はモル比）に相当する。
【０１６８】
容器に蓋をし、ステンレス製密閉容器に入れた後、１５５℃で２８時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１６９】
ＳＥＭ観察及びＸ線回折の結果、得られたマイクロカプセルは、シリカの壁材がＭＦＩ化タイプのシリカライト−１である中空のマイクロカプセルであることが判明した。
【０１７０】
実施例１６
テフロン（登録商標）製容器に、実施例１のＣ工程で作製した焼成後のマイクロカプセル２ｇ、ＳＤＡとして２０％含有塩化メチルトリエチルアンモニウム水溶液１２．６ｇ、イオン交換水１９．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：５０（組成はモル比）に相当する。
【０１７１】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１７２】
ＳＥＭ観察及びＸ線回折の結果、得られたマイクロカプセルは、シリカの壁材がＭＦＩ化タイプのシリカライト−１である中空のマイクロカプセルであることが判明した。
【０１７３】
実施例１７
テフロン（登録商標）製容器に、実施例１のＣ工程で作製した焼成後のマイクロカプセル２ｇ、ＳＤＡとして２０％含有臭化メチルトリエチルアンモニウム水溶液１６．３ｇ、イオン交換水２８．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：７０（組成はモル比）に相当する。
【０１７４】
容器に蓋をし、ステンレス製密閉容器に入れた後、１５５℃で３６時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１７５】
ＳＥＭ観察及びＸ線回折の結果、得られたマイクロカプセルは、シリカの壁材がＭＦＩ化タイプのシリカライト−１である中空のマイクロカプセルであることが判明した。
【０１７６】
実施例１８
テフロン（登録商標）製容器に、実施例１のＣ工程で作製した焼成後のマイクロカプセル２ｇ、ＳＤＡとして２０％含有臭化メチルトリエチルアンモニウム水溶液１６．３ｇ、イオン交換水１７．０ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：５０（組成はモル比）に相当する。
【０１７７】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１７８】
ＳＥＭ観察及びＸ線回折の結果、得られたマイクロカプセルは、シリカの壁材がＭＦＩ化タイプのシリカライト−１である中空のマイクロカプセルであることが判明した。
【０１７９】
実施例１９
テフロン（登録商標）製容器に、実施例１のＣ工程で作製した焼成後のマイクロカプセル２ｇ、ＳＤＡとして２０％含有臭化メチルトリエチルアンモニウム水溶液１６．３ｇ、イオン交換水１７．０ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：５０（組成はモル比）に相当する。
【０１８０】
容器に蓋をし、ステンレス製密閉容器に入れた後、アンカー型攪拌機（回転数２００ｒｐｍ）により攪拌しながら１５５℃で３時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１８１】
ＳＥＭ観察及びＸ線回折の結果、得られたマイクロカプセルは、シリカの壁材がＭＦＩ化タイプのシリカライト−１である中空のマイクロカプセルであることが判明した。
【０１８２】
実施例２０
テフロン（登録商標）製容器に、実施例１のＣ工程で作製した焼成後のマイクロカプセル２ｇ、ＳＤＡとして２０％含有塩化メチルトリエチルアンモニウム水溶液１２．６ｇ、イオン交換水１９．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：５０（組成はモル比）に相当する。
【０１８３】
容器に蓋をし、ステンレス製密閉容器に入れた後、アンカー型攪拌機（回転数２００ｒｐｍ）により攪拌しながら１５５℃で３時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１８４】
ＳＥＭ観察及びＸ線回折の結果、得られたマイクロカプセルは、シリカの壁材がＭＦＩ化タイプのシリカライト−１である中空のマイクロカプセルであることが判明した。
【０１８５】
実施例２１
テフロン（登録商標）製容器に、実施例１のＣ工程で作製した焼成後のマイクロカプセル２ｇ、ＳＤＡとして２０％含有塩化メチルトリエチルアンモニウム水溶液１２．６ｇ、イオン交換水１９．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：５０（組成はモル比）に相当する。
【０１８６】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行い、マイクロカプセルを得た。
【０１８７】
ＳＥＭ観察及びＸ線回折の結果、得られたマイクロカプセルは、シリカの壁材がＭＦＩ化タイプのシリカライト−１である中空のマイクロカプセルであることが判明した。
【０１８８】
実施例２２
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水５２．７１ｇを入れ、この混合物を３０分間撹拌した。これは、シリカ源（中空シリカマイクロカプセル）：ＳＤＡ：Ｈ2Ｏ＝1：0.118：90（組成はモル比）に相当する。
【０１８９】
容器に蓋をし、ステンレス製密閉容器に入れた後、アンカー型攪拌機（回転数２００ｒｐｍ）により攪拌しながら１７０℃で４．５時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１９０】
ＳＥＭ観察及びＸ線回折の結果、得られたマイクロカプセルは、シリカの壁材がＭＦＩ化タイプのシリカライト−１である中空のマイクロカプセルであることが判明した。
【０１９１】
実施例２３
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水３４．８ｇを入れ、この混合物を３０分間撹拌した。これは、シリカ源（中空シリカマイクロカプセル）：ＳＤＡ：Ｈ2Ｏ＝1：0.118：60（モル比）に相当する。
【０１９２】
容器に蓋をし、ステンレス製密閉容器に入れた後、アンカー型攪拌機（回転数２００ｒｐｍ）により攪拌しながら１７０℃で２時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１９３】
ＳＥＭ観察及びＸ線回折の結果、得られたマイクロカプセルは、シリカの壁材がＭＦＩ化タイプのシリカライト−１である中空のマイクロカプセルであることが判明した。
【０１９４】
実施例２４
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水２８．８ｇを入れ、この混合物を３０分間撹拌した。これは、シリカ源（中空シリカマイクロカプセル）：ＳＤＡ：Ｈ2Ｏ＝1：0.118：50（モル比）に相当する。
【０１９５】
容器に蓋をし、ステンレス製密閉容器に入れた後、アンカー型攪拌機（回転数２００ｒｐｍ）により攪拌しながら１７０℃で２時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０１９６】
ＳＥＭ観察及びＸ線回折の結果、得られたマイクロカプセルは、シリカの壁材がＭＦＩ化タイプのシリカライト−１である中空のマイクロカプセルであることが判明した。
【０１９７】
実施例２５
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２ｇ及びイオン交換水４０．７８ｇを入れ、この混合物を３０分間撹拌した。これは、シリカ源（中空シリカマイクロカプセル）：ＳＤＡ：Ｈ2Ｏ＝1：0.118：70（モル比）に相当する。
【０１９８】
容器に蓋をし、ステンレス製密閉容器に入れた後、該容器を回転式乾燥機（３００rpm）に入れ攪拌しながら１７０℃で３時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同じ条件で加熱還流を３回行い、ＳＤＡを完全に抽出し、マイクロカプセルを得た。
【０１９９】
ＳＥＭ観察及びＸ線回折の結果、得られたマイクロカプセルは、シリカの壁材がＭＦＩ化タイプのシリカライト−１である中空のマイクロカプセルであることが判明した。
【０２００】
実施例２６
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液１．６９ｇ及びイオン交換水２３．０ｇを入れ、この混合物を３０分間撹拌した。これは、シリカ源（中空シリカマイクロカプセル）：ＳＤＡ：Ｈ2Ｏ＝1：0.1：40（モル比）に相当する。
【０２０１】
容器に蓋をし、ステンレス製密閉容器に入れた後、アンカー型攪拌機（回転数２００ｒｐｍ）により攪拌しながら１７０℃で１．５時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０２０２】
ＳＥＭ観察及びＸ線回折の結果、得られたマイクロカプセルは、シリカの壁材がＭＦＩ化タイプのシリカライト−１である中空のマイクロカプセルであることが判明した。
【０２０３】
実施例２７
テフロン（登録商標）製容器に、実施例１のＣ工程で作製した焼成後のマイクロカプセル２ｇ、ＳＤＡとして２０％含有水酸化テトラ−ｎ−プロピルアンモニウム水溶液４ｇ及びイオン交換水５０．７７ｇを入れ、この混合物を３０分間撹拌した。これは、シリカ源（中空シリカマイクロカプセル）：ＳＤＡ：Ｈ2Ｏ＝1：0.118：90（モル比）に相当する。
【０２０４】
容器に蓋をし、ステンレス製密閉容器に入れた後、アンカー型攪拌機（回転数２００ｒｐｍ）により攪拌しながら１９０℃で３時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０２０５】
ＳＥＭ観察及びＸ線回折の結果、得られたマイクロカプセルは、シリカの壁材がＭＦＩ化タイプのシリカライト−１である中空のマイクロカプセルであることが判明した。
【０２０６】
実施例２８
テフロン（登録商標）製容器に、実施例１のＣ工程で作製した焼成後のマイクロカプセル２ｇ、ＳＤＡとして２０％含有水酸化テトラ−ｎ−プロピルアンモニウム水溶液４ｇ及びイオン交換水５６．８ｇを入れ、この混合物を３０分間撹拌した。これは、シリカ源（中空シリカマイクロカプセル）：ＳＤＡ：Ｈ2Ｏ＝1：0.118：100（モル比）に相当する。
【０２０７】
容器に蓋をし、ステンレス製密閉容器に入れた後、アンカー型攪拌機（回転数２００ｒｐｍ）により攪拌しながら２００℃で３時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去し、マイクロカプセルを得た。
【０２０８】
ＳＥＭ観察及びＸ線回折の結果、得られたマイクロカプセルは、シリカの壁材がＭＦＩ化タイプのシリカライト−１である中空のマイクロカプセルであることが判明した。
【０２０９】
実施例２９
テフロン（登録商標）製容器に、実施例１のＣ工程で作製した焼成後のマイクロカプセル２ｇ、ＳＤＡとして２０％含有塩化メチルトリエチルアンモニウム水溶液１２．６ｇ、イオン交換水４４．０ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：９０（組成はモル比）に相当する。
【０２１０】
容器に蓋をし、ステンレス製密閉容器に入れた後、１５０℃で４７時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行い、マイクロカプセルを得た。
【０２１１】
ＳＥＭ観察及びＸ線回折の結果、得られたマイクロカプセルは、シリカの壁材がＭＦＩ化タイプのシリカライト−１である中空のマイクロカプセルであることが判明した。
【０２１２】
比較例１
実施例１の（Ｂ）工程で作製した中空シリカマイクロカプセルをメタノールで洗浄して、（Ａ）工程で使用した界面活性剤を除去し、次いで水洗した後、１２０℃で１２時間乾燥し、次いで７００℃で１２時間焼成を行った。テフロン（登録商標）製容器に、この焼成したマイクロカプセル２ｇ、ＳＤＡとして４０％含有水酸化テトラ−ｎ−プロピルアンモニウム水溶液２．０ｇ及びイオン交換水５２．７１ｇを入れ、この混合物を３０分間攪拌した。これは、シリカ源（中空シリカマイクロカプセル）：ＳＤＡ：Ｈ2Ｏ＝１：０．１１８：９０（組成はモル比）に相当する。
【０２１３】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去した。ＳＥＭ観察及びＸ線回折の結果、ＭＦＩ化はしていたが、シリカマイクロカプセルは壊れており、中空シリカマイクロカプセルとしての形状を保持できていないことが判明した。
【０２１４】
比較例２
実施例１の（Ｂ）工程で作製した中空シリカマイクロカプセルをアルコール洗浄を行わずに、水洗を行い、２００℃で１２時間焼成を行った。テフロン（登録商標）製容器に、この焼成したマイクロカプセル２ｇ、ＳＤＡとして４０％含有水酸化テトラ−ｎ−プロピルアンモニウム水溶液２．０ｇ及びイオン交換水５２．７１ｇを入れ、この混合物を３０分間攪拌した。これは、シリカ源（中空シリカマイクロカプセル）：ＳＤＡ：Ｈ2Ｏ＝１：０．１１８：９０（組成はモル比）に相当する。
【０２１５】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去した。ＳＥＭ観察及びＸ線回折の結果、ＭＦＩ化はしていたが、シリカマイクロカプセルは壊れており、中空シリカマイクロカプセルとしての形状を保持できていないことが判明した。
【０２１６】
比較例３
実施例１の（Ｂ）工程で作製した中空シリカマイクロカプセルをアルコール洗浄を行わずに、水洗を行い、１１００℃で１２時間焼成を行った。焼成後の中空シリカマイクロカプセルはクリストバライトの結晶相が析出していた。テフロン（登録商標）製容器に、この焼成したマイクロカプセル２ｇ、ＳＤＡとして４０％含有水酸化テトラ−ｎ−プロピルアンモニウム水溶液２．０ｇ及びイオン交換水５２．７１ｇを入れ、この混合物を３０分間攪拌した。これは、シリカ源（中空シリカマイクロカプセル）：ＳＤＡ：Ｈ2Ｏ＝１：０．１１８：９０（組成はモル比）に相当する。
【０２１７】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、５５０℃で１時間焼成した。ＳＥＭ観察及びＸ線回折の結果、中空シリカマイクロカプセルの形状は保持していたが、ＭＦＩ化していないことが判明した。
【０２１８】
比較例４
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液０．５１ｇ、イオン交換水７７．７ｇを入れ、この混合物を３０分間攪拌した。これはシリカ源（中空シリカマイクロカプセル）：ＳＤＡ：Ｈ2Ｏ＝１：０．０３：１３０（組成はモル比）に相当する。
【０２１９】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、中空シリカマイクロカプセルの形状は保持していたが、ＭＦＩ化していないことが判明した。
【０２２０】
比較例５
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液０．８５ｇ、イオン交換水１１３．４ｇを入れ、この混合物を３０分間攪拌した。これはシリカ源（中空シリカマイクロカプセル）：ＳＤＡ：Ｈ2Ｏ＝１：０．０５：１９０（組成はモル比）に相当する。
【０２２１】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、中空シリカマイクロカプセルの形状は保持していたが、ＭＦＩ化していないことが判明した。
【０２２２】
比較例６
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液４．１ｇ、イオン交換水１５．６ｇを入れ、この混合物を３０分間攪拌した。これはシリカ源（中空シリカマイクロカプセル）：ＳＤＡ：Ｈ2Ｏ＝１：０．２４：３０（組成はモル比）に相当する。
【０２２３】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、ＭＦＩ化はしていたが、シリカマイクロカプセルは壊れており、中空シリカマイクロカプセルとしての形状を保持できていないことが判明した。
【０２２４】
比較例７
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液４．１ｇ、イオン交換水６９．５ｇを入れ、この混合物を３０分間攪拌した。これはシリカ源（中空シリカマイクロカプセル）：ＳＤＡ：Ｈ2Ｏ＝１：０．２４：１２０（組成はモル比）に相当する。
【０２２５】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、ＭＦＩ化はしていたが、シリカマイクロカプセルは壊れており、中空シリカマイクロカプセルとしての形状を保持できていないことが判明した。
【０２２６】
比較例８
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液０．８５ｇ、イオン交換水１１３．４ｇを入れ、この混合物を３０分間攪拌した。これはシリカ源（中空シリカマイクロカプセル）：ＳＤＡ：Ｈ2Ｏ＝１：０．０５：１９０（組成はモル比）に相当する。
【０２２７】
容器に蓋をし、ステンレス製密閉容器に入れた後、アンカー型攪拌機（回転数２００ｒｐｍ）により攪拌しながら１７０℃で２時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去した。ＳＥＭ観察及びＸ線回折の結果、中空シリカマイクロカプセルの形状は保持していたが、ＭＦＩ化していないことが判明した。
【０２２８】
比較例９
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液１．７ｇ、イオン交換水９５．０ｇを入れ、この混合物を３０分間攪拌した。これはシリカ源（中空シリカマイクロカプセル）：ＳＤＡ：Ｈ2Ｏ＝１：０．２５：１６０（組成はモル比）に相当する。
【０２２９】
容器に蓋をし、ステンレス製密閉容器に入れた後、アンカー型攪拌機（回転数２００ｒｐｍ）により攪拌しながら１７０℃で２時間水熱合成反応させた。反応液を冷却し、反応生成物を濾過により取り出し、水洗した後、１２０℃で１２時間乾燥した。更にこの乾燥物を、５５０℃で１時間焼成することにより、ＳＤＡを除去した。ＳＥＭ観察及びＸ線回折の結果、ＭＦＩ化はしていたが、シリカマイクロカプセルは壊れており、中空シリカマイクロカプセルとしての形状を保持できていないことが判明した。
【０２３０】
比較例１０
テフロン（登録商標）製容器に、実施例１のＣ工程で作製した焼成後のマイクロカプセル２ｇ、ＳＤＡとして４０％含有水酸化テトラ−ｎ−プロピルアンモニウム水溶液２．０３ｇ、イオン交換水５．９８ｇを入れ、この混合物を３０分間攪拌した。これはシリカ源（中空シリカマイクロカプセル）：ＳＤＡ：Ｈ2Ｏ＝１：０．１２：１２（組成はモル比）に相当する。
【０２３１】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、ＭＦＩ化はしていたが、シリカマイクロカプセルは壊れており、中空シリカマイクロカプセルとしての形状を保持できていないことが判明した。
【０２３２】
比較例１１
テフロン（登録商標）製容器に、実施例１のＣ工程で作製した焼成後のマイクロカプセル２ｇ、ＳＤＡとして４０％含有水酸化テトラエチルアンモニウム水溶液１．２２ｇ、イオン交換水１０１．２ｇを入れ、この混合物を３０分間攪拌した。これはシリカ源（中空シリカマイクロカプセル）：ＳＤＡ：Ｈ2Ｏ＝１：０．２５：１７０（組成はモル比）に相当する。
【０２３３】
容器に蓋をし、ステンレス製密閉容器に入れた後、１７０℃で２４時間水熱合成反応させた。反応液を冷却し、反応生成物を濾過により取り出し、水洗した後、１２０℃で１２時間乾燥した。更にこの乾燥物を、１Ｍ塩酸エタノール溶液で１８時間加熱還流を行い、ＳＤＡを抽出した。同一条件で３回加熱還流を行った。ＳＥＭ観察及びＸ線回折の結果、ＭＦＩ化はしていたが、シリカマイクロカプセルは壊れており、中空シリカマイクロカプセルとしての形状を保持できていないことが判明した。
【０２３４】
比較例１２
テフロン（登録商標）製容器に、実施例１のＣ工程で作製した焼成後のマイクロカプセル２ｇ、ＳＤＡとして２０％含有臭化メチルトリエチルアンモニウム水溶液６．５２ｇ、イオン交換水２４．８ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．２：５０（組成はモル比）に相当する。
【０２３５】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。ＳＥＭ観察及びＸ線回折の結果、中空シリカマイクロカプセルの形状は保持していたが、ＭＦＩ化に相当するピークは検出されず、シリカの壁材はＭＦＩ化されていないことが判明した。
【０２３６】
比較例１３
テフロン（登録商標）製容器に、実施例１のＣ工程で作製した焼成後のマイクロカプセル２ｇ、ＳＤＡとして２０％含有臭化メチルトリエチルアンモニウム水溶液１６．３２ｇ、イオン交換水４．９ｇ及び水酸化ナトリウム０．６７ｇを入れ、この混合物を３０分間攪拌した。これはシリカ源（中空シリカマイクロカプセル）：ＳＤＡ：Ｈ2Ｏ＝１：０．５：３０（組成はモル比）に相当する。
【０２３７】
容器に蓋をし、ステンレス製密閉容器に入れた後、１５５℃で２４時間水熱合成反応させた。反応液を冷却し、反応生成物を濾過により取り出し、水洗した後、１２０℃で１２時間乾燥した。ＳＥＭ観察及びＸ線回折の結果、ＭＦＩ化はしていたが、シリカマイクロカプセルは壊れており、中空シリカマイクロカプセルとしての形状を保持できていないことが判明した。
【図面の簡単な説明】
【０２３８】
【図１】図１は、実施例１のＣ工程で得られるゼオライト変成前のマイクロカプセルのＳＥＭ写真である。
【図２】図２は、実施例１のＣ工程で得られるマイクロカプセルのＸ線回折パターンである。
【図３】図３は、実施例１のＥ及びＦ工程で得られるマイクロカプセルのＳＥＭ写真である。
【図４】図４は、実施例１のＥ及びＦ工程で得られるマイクロカプセルのＸ線回折パターンである。
【図１】
2006265019.tif 000002
【図２】
2006265019.tif 000003
【図３】
2006265019.tif 000004
【図４】
2006265019.tif 000005